(57)【要約】  トナーの製造方法を提供する。酸性基含有アルカリ水溶性樹脂を使用することで、界面活性剤の使用による問題点を解消でき、粒度分布が均一なトナー粒子を製造できる。【特許請求の範囲】
【請求項１】
酸性基含有アルカリ水溶性樹脂をアルカリ性水溶液に溶解させるステップと、
前記酸性基含有アルカリ水溶性樹脂の水溶液に重合性単量体及び重合開始剤を添加してラテックスを得るステップと、
前記ラテックスにワックス分散液及び着色剤分散液を添加するステップと、
前記分散液の混合物に凝集剤を添加して均質化することでトナー粒子を凝集させるステップと、
前記凝集されたトナー粒子を合一するステップと、を含むトナーの製造方法。
【請求項２】
前記酸性基含有アルカリ水溶性樹脂は、酸価が１０ないし３６０ｍｇＫＯＨ／ｇである請求項１に記載のトナーの製造方法。
【請求項３】
前記酸性基含有アルカリ水溶性樹脂は、エチレンアクリル酸共重合体、スチレンアクリル酸共重合体及びスチレンマレイン酸無水物共重合体からなる群から選択される一種以上である請求項１に記載のトナーの製造方法。
【請求項４】
前記酸性基含有アルカリ水溶性樹脂は、トナーのうち０．１ないし５０重量％の量で存在する請求項１に記載のトナーの製造方法。
【請求項５】
前記酸性基含有アルカリ水溶性樹脂は、カルボキシル基またはスルホン酸基を含む請求項１に記載のトナーの製造方法。
【請求項６】
前記重合性単量体は、ビニル系単量体、酸性基含有極性単量体、不飽和エステル基含有単量体及び脂肪酸基含有単量体のうち選択された一種以上である請求項１に記載のトナーの製造方法。
【請求項７】
前記重合性単量体は、スチレン、ビニルトルエン、α−メチルスチレン、アクリル酸、メタクリル酸、アクリル酸メチル、アクリル酸エチル、アクリル酸プロピル、アクリル酸ブチル、アクリル酸２−エチルへキシル、アクリル酸ジメチルアミノエチル、メタクリル酸メチル、メタクリル酸エチル、メタクリル酸ブチル、メタクリル酸２−エチルへキシル、メタクリル酸ジメチルアミノエチル、アクリロニトリル、メタクリロニトリル、アクリルアミド、メタクリルアミド、エチレン、プロピレン、ブチレン、塩化ビニル、塩化ビニリデン、フッ化ビニル、酢酸ビニル、プロピオン酸ビニル、ビニルメチルエーテル、ビニルエチルエーテル、ビニルメチルケトン、メチルイソプロペニルケトン、２−ビニルピリジン、４−ビニルピリジン及びＮ−ビニルピロリドンからなる群から選択された一種以上である請求項６に記載のトナーの製造方法。
【発明の詳細な説明】
【技術分野】
【０００１】
本発明は、酸性基含有アルカリ水溶性樹脂を利用したトナーの製造方法に係り、特に界面活性剤を使用せずにも粒度分布が狭く、かつ高光沢及び高印刷品質のトナーを製造できる方法に関する。
【背景技術】
【０００２】
一般的に、トナーは、結着樹脂として作用する熱可塑性樹脂に、着色剤及びワックスなどを添加することによって製造される。また、トナーに流動性を付与したり、または帯電制御またはクリーニング性などの物性を向上させるために、シリカや酸化チタンなどの無機金属微粉末が外添剤としてトナーに添加される。かかるトナーの製造方法としては、粉砕法などの物理的な方法と、懸濁重合法及び乳化凝集法などの化学的な方法とがある。
【０００３】
そのうち、乳化凝集法は、乳化重合反応を通じて樹脂エマルジョンを製造した後、前記樹脂エマルジョンを別途の顔料分散液などと共に凝集させる過程を有する。かかる方法は、前記粉砕法における高コスト、広い粒度分布などの問題点を改善でき、凝集条件を調節することで、トナー粒子を球形にすることができるという利点がある。
【０００４】
一般的に、乳化凝集によるトナーの製造方法は、ラテックス相に存在する結着樹脂、着色剤及びワックスを、凝集剤を利用して凝集させた後、合一過程を経て最終のトナー粒子を製造する。この時、ラテックスを製造するために、負イオン性、正イオン性、非イオン性の界面活性剤などの界面活性剤が使われる。かかる界面活性剤は、ミセルという集合体をなし、水に分散された単量体が既に生成されたミセルに入ってポリマーを形成する。
【０００５】
特許文献１〜４には、界面活性剤とカルボキシル基を含有した単量体とを使用してラテックスを製造する工程が主であり、それを利用したトナー粒子の凝集について記述している。
【０００６】
界面活性剤は、ラテックス粒子の安定性を維持させる役割を行う。しかし、かかる界面活性剤は、ラテックスの物性を阻害する要素として作用して、トナーの凝集など今後の工程に影響を与えている。換言すれば、界面活性剤は、親水性によりラテックス粒子の表面に位置するが、これは、ラテックス粒子の安定化を助ける役割を行う。しかし、かかる表面電荷は、凝集時に粒子間の電荷反発を起こすため、粒子の成長を調節するのは困難である。
【０００７】
ラテックスの製造に使われる界面活性剤は、ラテックス粒子の安定化に影響を与える役割を行うだけであり、他の用途はないことが知られている。また、粒子をさらに小さくするために、界面活性剤を過度に使用する場合、環境問題や廃水発生などの問題が伴う。また、このように製造されたラテックスを利用して、トナー粒子の凝集など今後の工程を進める場合、界面活性剤によって工程が不安定になるので、界面活性剤の使用量を減らしているのが実情である。しかし、界面活性剤の使用量を減らせば、最終のラテックスの安定性に影響を及ぼして、長期保管性の低下などラテックス物性に影響を与える。特に、トナー製造用のラテックスの場合、凝集工程を進めるが、凝集工程は、ナノメーター単位の小さい粒子をマイクロメーター単位の巨大粒子に生成させるステップであって、これは、トナーの製造に重要な部分を占めている。かかる凝集工程は、ラテックス粒子の表面に存在する界面活性剤によって、粒子を成長させるのに困難を伴う。すなわち、粒子の表面に存在する負イオン性または正イオン性の界面活性剤の量によって、トナー粒子の凝集挙動調節が困難であるので、所望の最終の粒子に達する凝集時間などの工程時間が変化する。また、トナーの製造後、かかる界面活性剤を分離する洗浄工程を進めるが、使われる水の量が多すぎて、工程上及び経済的に非現実的であるということが分かる。
【０００８】
一方、トナーの製造において、トナー粒子の凝集工程を行う場合、重要な点は、カルボキシル基を含有した単量体の使用である。かかる単量体は、ラテックスの製造時に粒子の表面に位置し、以後にかかる表面に存在するカルボキシル基によって、トナー粒子の凝集が促進される。すなわち、金属塩などを添加して、ナノサイズのトナー粒子をかためる凝集工程において、前記金属塩などは、表面に存在するカルボキシル基が静電気的引力を通じて集める媒体として作用する。
【０００９】
かかるカルボキシル基含有単量体は酸性であるので、皮膚に着けば火傷を起こす恐れがあるので、使用上注意が必要である。また、これら単量体は高価であるという短所がある。
【００１０】
また、既存の重合トナーに使われるスチレンアクリレート系の共重合体のカルボキシル基及び界面活性剤の強い親水性基により、トナーの製造時に、凝集工程及び界面活性剤の除去工程が適切に行なわれず、トナーの製造後に耐候性及び耐久性など物性が低下する。
【先行技術文献】
【特許文献】
【００１１】
【特許文献１】米国特許第７，１６０，６６１号明細書
【特許文献２】米国特許第６，６１７，０９１号明細書
【特許文献３】米国特許第６，４４７，９７４号明細書
【特許文献４】米国特許第６，１２０，９６７号明細書
【発明の概要】
【発明が解決しようとする課題】
【００１２】
本発明の目的は、既存の界面活性剤を使用しないことで、界面活性剤の使用による過度な洗浄の必要性がなく、トナー粒子の凝集を促進させて、粒度分布が均一なトナーを製造する方法を提供することである。
【課題を解決するための手段】
【００１３】
前記目的を達成するために、本発明は、酸性基含有アルカリ水溶性樹脂をアルカリ性水溶液に溶解させるステップと、前記酸性基含有アルカリ水溶性樹脂の溶液に重合性単量体及び重合開始剤を添加してラテックスを得るステップと、前記ラテックスにワックス分散液及び着色剤分散液を添加するステップと、前記分散液の混合物に凝集剤を添加して均質化することでトナー粒子を凝集させるステップと、前記凝集されたトナー粒子を合一するステップと、前記合一されたトナー粒子を冷却させるステップと、を含むトナーの製造方法が提供される。
【００１４】
本発明の一具現例によれば、前記酸性基含有アルカリ水溶性樹脂は、酸価が１０ないし３６０ｍｇＫＯＨ／ｇである。
【発明の効果】
【００１５】
本発明の製造方法によれば、洗浄工程回数を減らし、粒度分布が均一であり、高光沢及び高印刷品質のトナーが得られる。
【発明を実施するための形態】
【００１６】
以下では、本発明の望ましい具現例に関して詳細に説明する。
【００１７】
本発明の一具現例によるトナーの製造方法は、酸性基含有アルカリ水溶性樹脂をアルカリ性水溶液に溶解させるステップと、前記酸性基含有アルカリ水溶性樹脂の溶液に重合性単量体及び重合開始剤を添加してラテックスを得るステップと、前記ラテックスにワックス分散液及び着色剤分散液を添加するステップと、前記分散液の混合物に凝集剤を添加して均質化することでトナー粒子を凝集させるステップと、前記凝集されたトナー粒子を合一するステップと、前記合一されたトナー粒子を冷却させるステップと、を含む。
【００１８】
一般的に、“アルカリ水溶性樹脂（aqueous alkaline solution-soluble resin）”は、アルカリ水溶液に溶解される物質であって、鎖内に親水性部分と疎水性部分とを共に有している。したがって、典型的な界面活性剤と類似した方法で重合場所を提供することができる。
【００１９】
本発明の特徴は、既存の界面活性剤の役割を行い、かつ酸性基を含有したアルカリ水溶性樹脂を利用して、トナー粒子を製造するところにある。
【００２０】
前記酸性基は、カルボキシル基またはスルホン酸基であってもよい。
【００２１】
本発明に使われる酸性基含有アルカリ水溶性樹脂は、中和剤と共に精製水を含むアルカリ水溶液に分散させれば、界面活性剤の物性を発揮する。すなわち、重合性単量体の乳化重合において、重合が起こる反応場所を提供することで、別途の界面活性剤、特に負イオン性の界面活性剤が不要であり、生成されるラテックス粒子の安定性を図り、従来の界面活性剤の使用時に界面活性剤の除去にかかる時間を大幅に短縮することができる。また、酸性基を含有しているので、従来の重合トナーに使われるカルボキシル基を含有した単量体を代替できる特徴があり、価格的に有利なトナーを製造でき、トナーの製造工程上、界面活性剤によって発生するバブル現象を顕著に減らして、工程上発生する微粉及び粗粉の含量を最小化できる。
【００２２】
前記酸性基含有アルカリ水溶性樹脂としては、エチレンアクリル酸共重合体、スチレンアクリル酸共重合体及びスチレンマレイン酸無水物共重合体からなる群から選択された一種以上である。
【００２３】
前記アルカリ水溶液に含まれる中和剤としては、水酸化アンモニウム、水酸化カリウム、水酸化ナトリウム、炭酸ナトリウム、重炭酸ナトリウム、水酸化リチウム、炭酸カリウム、トリエチルアミン、トリエタノールアミン、ピリジン及びそれらの誘導体、ジフェニルアミン及びその誘導体、ポリ（エチレンアミン）及びその誘導体を使用できる。
【００２４】
前記酸性基含有アルカリ水溶性樹脂は、トナーのうち０．１ないし５０重量％の量で存在する。
【００２５】
前記酸性基含有アルカリ水溶性樹脂の酸価は、１０ないし３６０ｍｇＫＯＨ／ｇである。酸価が前記範囲であれば、トナー粒子の凝集に効果的である。
【００２６】
本具現例によるトナーの製造方法を具体的に説明すれば、まず、反応器にアルカリ性水溶液を添加した後、酸性基含有アルカリ水溶性樹脂を溶解させる。前記酸性基含有アルカリ水溶性樹脂の溶液に重合性単量体及び重合開始剤を添加して、ラテックスを得る。前記ラテックスにワックス分散液及び着色剤分散液を添加して混合した後、凝集剤を添加して均質化することで、トナー粒子を凝集する。凝集されたトナー粒子を合一した後に冷却させて、最終のトナー粒子を得る。
【００２７】
本発明に使われる重合性単量体は、スチレン、メチルスチレン、クロロスチレン、ジクロロスチレン、ｐ−ｔｅｒｔ−ブチルスチレン、ｐ−ｎ−ブチルスチレン及びｐ−ｎ−ノニルスチレンを含むスチレン系モノマー；アクリレート、メチルアクリレート、エチルアクリレート、プロピルアクリレート、イソブチルアクリレート、ｎ−ブチルアクリレート、ベータカルボキシエチルアクリレート、ヒドロキシアクリレート、エチルへキシルアクリレート、メタクリレート、メチルメタクリレート、エチルメタクリレート、プロピルメタクリレート、ｎ−ブチルメタクリレート、イソブチルメタクリレート、ヒドロキシエチルメタクリレート及びエチルへキシルメタクリレートを含む（メタ）アクリル酸エステル系モノマー；アミノスチレン及びその四次アンモニウム塩；ビニルピリジン、ビニルピロリドンを含む窒素含有ヘテロ環を含むモノマー；アクリロニトリル、ブタジエン、イソプレン及びジビニルベンゼンからなる群から選択された一種以上のモノマー；である。
【００２８】
本発明に使われる重合開始剤は、重合反応に使われるものであれば特に制限されず、過硫酸カリウム、過硫酸アンモニウム、ベンゾイルパーオキサイド、ラウリルパーオキサイド、過硫酸ナトリウム、過酸化水素、ｔ−ブチルヒドロパーオキサイド、クメンヒドロパーオキサイド、ｐ−メンタンパーオキサイド、パーオキシカーボネートなどが挙げられる。
【００２９】
重合開始剤の含量は、重合性単量体の総含量１００重量部を基準として、０．１ないし１０重量部である。
【００３０】
一方、脱イオン水及び界面活性剤にそれぞれワックス及び着色剤を添加して、ワックス分散液及び着色剤分散液を製造する。前記ラテックス、ワックス分散液及び着色剤分散液の混合物に凝集剤を添加して均質化することで、トナー粒子を凝集した後、凝集されたトナー粒子を合一及び冷却するステップを経て、最終のトナー粒子を得る。
【００３１】
着色剤は、顔料それ自体として使われてもよく、顔料が樹脂内に分散された顔料マスターバッチ形態で使われてもよい。
【００３２】
前記顔料は、商業的によく使われる顔料であるブラック顔料、シアン顔料、マゼンタ顔料、イエロー顔料及びそれらの混合物のうち適切に選択されて使われる。
【００３３】
前記着色剤の含量は、トナーを着色して、現像により可視画像を形成するのに十分な程度であればよいが、例えば、結着樹脂１００重量部を基準として、１ないし２０重量部であることが望ましい。
【００３４】
ワックスは、トナー画像の定着性を向上させるものであって、低分子量のポリプロピレン、低分子量のポリエチレンなどのポリアルキレンワックス、エステルワックス、カルナウバ(carnauba)ワックス、パラフィンワックスなどが使われる。トナーに含まれるワックスの含量は、一般的にトナーのうち０．１ないし３０重量％の範囲以内である。
【００３５】
前記ラテックス、ワックス分散液及び着色剤分散液の混合物を均質化した後、凝集剤を添加してイオン強度を調節することで、トナー粒子を凝集させる。凝集されたトナー粒子は、合一過程を通じて粒子のサイズ及び形状が調節される。
【００３６】
以下、実施例を通じて、本発明に関してさらに詳細に説明するが、本発明が下記実施例に限定されるものではない。
【実施例】
【００３７】
〔実施例１〕
酸性基含有アルカリ水溶性樹脂溶液の製造
二重ジャケット反応器に、脱イオン水１３３６ｇ、酸性基含有アルカリ水溶性樹脂（ハンファＬ＆Ｃ社製のSoluryl 70）３５７ｇ及びアンモニア水８１ｇを入れ、反応器の温度を４０℃まで昇温させた後、約１時間攪拌して酸性基含有アルカリ水溶性樹脂溶液を製造した。次いで、反応器の温度を常温まで冷却した。この時、得られた酸性基含有アルカリ水溶性樹脂の酸価は、２００〜３００ｍｇＫＯＨ／ｇであり、前記溶液のうち固形分の含量は２０．０重量％、ｐＨ６．５〜９．０、粘度は３０ｃｐであった。
【００３８】
酸性基含有アルカリ水溶性樹脂を利用したラテックスの製造
反応器に脱イオン水５２５．１ｇ及び前記酸性基含有アルカリ水溶性樹脂溶液を入れて攪拌しつつ、反応器の温度を７５℃に昇温した。別途の反応器に、スチレン２７６．７ｇ、ブチルアクリレート８７．４ｇ、１，１０−ドデカンジオールジアクリレート（Ａ−ＤＯＤ）１．３１ｇ、及び１−ドデカンジオール（ｎＤＭ、アルドリッチ社製）０．９５ｇを入れ、常温で約３０分間混合した。前記酸性基含有アルカリ水溶性樹脂溶液が含まれた反応器の温度を７５℃に昇温させた後、過硫酸アンモニウム１０．１８ｇを脱イオン水２２２．８ｇに溶解したものを前記反応器に一時的に投入した。反応器の温度を７５℃に維持しつつ、前記混合された単量体を約３時間にわたって投入した。投入が完了すれば、約５時間反応を進め、冷却させて反応を終了した。
【００３９】
顔料分散液の製造
攪拌器、温度計及びコンデンサが設置された４リットル反応器に、シアン顔料（大日精化工業株式会社製、ＥＣＢ３０３）５４０ｇ、界面活性剤（Dowfax 2A1）２７ｇ及び蒸溜水２，４５０ｇを入れた後、約１０時間徐々に攪拌しつつ予備分散を行った。１０時間予備分散を行った後、アルティマイザー（Armstec社製）を利用して１５００ｂａｒで、粒子サイズが２００ｎｍ以下になるまで４回間分散させた。結果として、シアン顔料分散液を得た。
【００４０】
分散完了後、マルチサイザー２０００（Malvern社製）を使用して、シアン顔料粒子の粒度を測定した結果、Ｄ５０が１７０ｎｍであった。
【００４１】
ワックス分散液の製造
攪拌器、温度計及びコンデンサが設置された５リットル反応器に、界面活性剤（Dowfax 2A1）６５ｇ及び蒸溜水１，９３５ｇを投入した後、前記混合液を高温で約２時間徐々に攪拌しつつ、ワックス（ＮＯＦ社製、ＷＥ−５）１，０００ｇを前記反応器に投入した。前記混合液を、ホモジナイザー（ＩＫＡ社製、Ｔ−４５）を使用して３０分間分散させた。結果として、ワックス分散液を得た。
【００４２】
分散完了後、マルチサイザー２０００（Malvern社製）を使用して、分散された粒子の粒度を測定した結果、Ｄ５０が３２０ｎｍであった。
【００４３】
トナーの製造
二重ジャケット反応器に、前記製造したラテックス１４５．２ｋｇ、シアン顔料分散液２４．５ｋｇ、ワックス分散液２５．４ｋｇ及び水４０５．７ｋｇを添加した後、攪拌器を利用して３５０ｒｐｍで約１０分間攪拌した。次いで、ポリ塩化アルミニウムと硝酸との混合溶液（混合比１：２）４２．８ｋｇを３０分にわたって反応器に定量投入しつつ、５０００ｒｐｍで約３０分間高せん断攪拌を進めた。得た反応物を２Ｌ反応器に移し、温度を分当たり１℃に５５℃まで上昇させ、３５０ｒｐｍで攪拌しつつ３時間反応を進めて、トナー粒子の凝集を行った。この時、粒子サイズは６．４μｍであり、コールターカウンターで測定した。次いで、約３０分間３５０ｒｐｍを維持した後、分当たり１℃に９８℃まで上昇させて、６時間反応を進めた。その後、常温に冷却させ、濾過及び水を利用した洗浄工程を進めた。洗浄回数は、約４回であって、洗浄液の伝導度を基準として２．０マイクロジーメンス（μＳ）を表した。洗浄工程後、乾燥工程を通じて最終のトナー粒子を得た。
【００４４】
〔実施例２〜５〕
酸性基含有アルカリ水溶性樹脂の量を、下記表１のように異ならせることを除いては、前記実施例１と同じ方法でラテックス及びトナー粒子を製造した。
【００４５】
【表１】
2013520684.tif 000002
【００４６】
前記したように多様な酸価を表すラテックスを製造し、ラテックスのその他の測定物性はほとんど変化しないということが分かった。
【００４７】
〔比較例１〜３〕
酸性基含有アルカリ水溶性樹脂分散液を使用せず、２−ＣＥＡ及び界面活性剤Ｄａｗｆａｘを下記表２のように使用することを除いては、前記実施例１と同じ方法でトナー粒子を製造した。洗浄回数は総１０回であって、実施例１と比較した時に長時間かかり、洗浄液の伝導度を基準として２．０マイクロジーメンスを表した。１回洗浄時間は、約４０ないし６０分要した。
【００４８】
【表２】
2013520684.tif 000003
【００４９】
比較例のように既存の界面活性剤を使用する場合、洗浄に使われる水の量が、界面活性剤を使用しない実施例の５ないし９倍に達して、原価及び工程時間が増加する。
【００５０】
前記のように製造したトナーの平均粒径は、次のように測定し、トナー粒子の特性を評価した。
【００５１】
平均粒径
トナー粒子の平均粒径は、コールターマスターサイザーIII（ベックマン・コールター社製）を利用して測定し、測定粒子数は５００００カウントし、使用したアパチャーは１００μｍである。
【００５２】
上述のように製造したトナー粒子のＧＳＤｐ及びＧＳＤｖは、マルチサイザー３  コールター・カウンター（登録商標）（ベックマン・コールター社製）を使用して測定された平均粒径を使用して、下記の数１及び数２によって算出された。前記マルチサイザーにおいて、アパチャーは１００μｍを利用し、電解液であるＩＳＯＴＯＮ−ＩＩ（ベックマン・コールター社製）５０〜１００ｍｌに界面活性剤を適正量添加し、これに測定試料１０〜１５ｍｇを添加した後、超音波分散器に５分間分散処理することによってサンプルを製造した。
【００５３】
【数１】
2013520684.tif 000004
【００５４】
【数２】
2013520684.tif 000005
【００５５】
【表３】
2013520684.tif 000006
【００５６】
比較例１ないし３のトナーの場合、ＧＳＤ値が１．３６以上を表すことが分かり、これから粒度分布が広いということが分かる。
【００５７】
前記から分かるように、本発明の酸性基含有アルカリ水溶性樹脂を使用して製造したトナー粒子は、狭い粒度分布などの優秀な物性を有し、従来の界面活性剤を使用した製造方法のような過度な洗浄工程を経る必要がなく、高光沢及び高印刷品質のトナー粒子が得られる。
【国際調査報告】
2013520684.tif 000007
2013520684.tif 000008
2013520684.tif 000009
2013520684.tif 000010